ПОКРЫТЫЕ ОБОЛОЧКОЙ АБРАЗИВНЫЕ ЗЕРНА, СПОСОБ ИХ ПОЛУЧЕНИЯ, А ТАКЖЕ ИХ ПРИМЕНЕНИЕ ДЛЯ ПОЛУЧЕНИЯ АБРАЗИВНЫХ МАТЕРИАЛОВ

2
3
2
1. Абразивное зерно из группы корунда, плавленого корунда, спеченного корунда, цирконового корунда, карбида кремния, карбида бора, кубического нитрида бора, алмаза и/или их смесей, с покрытием, содержащим связующее и мелкозернистый неорганический порошок, отличающееся тем, что основа связующего состоит из алюмосиликата с молярным отношением AlO к SiO от 1:2 до 1:20, жидкого стекла и воды.
2. Абразивное зерно по п.1, отличающееся тем, что связующее дополнительно содержит по меньшей мере один комплексный фторид щелочного металла.
2
2
2
3
3. Абразивное зерно по п.2, отличающееся тем, что химическая композиция связующего состоит из от примерно 5 до примерно 30 мас.% SiO, от примерно 60 до примерно 90 мас.% НО, от примерно 1 до примерно 10 мас.% AlO и от примерно 5 до примерно 15 мас.% фторида щелочного металла.
4. Абразивное зерно по одному из пп.1-3, отличающееся тем, что доля связующего составляет от примерно 0,01 до примерно 10,0 мас.% в расчете на необработанное абразивное зерно.
5. Абразивное зерно по одному из пп.1-3, отличающееся тем, что связующее состоит из от примерно 0,005 до примерно 4,0 мас.% жидкого стекла, от примерно 0,005 до примерно 4,0 мас.% воды, от примерно 0,0005 до примерно 1,0 мас.% алюмосиликата и от примерно 0,001 до примерно 1,0 мас.% фторида щелочного металла, каждый раз в расчете на необработанное абразивное зерно.
6. Абразивное зерно по п.1, отличающееся тем, что алюмосиликат выбран из группы, состоящей из метакаолина, летучей золы, доменных шлаков, мелкозернистого песка и активной глины.
2
3
2
7. Абразивное зерно по п.1 или 6, отличающееся тем, что алюмосиликат представляет собой продукт, образующийся при нанесении покрытия in situ из реакционноспособного AlO, такого, например, как бемит, и реакционноспособного SiO, такого как, например, коллоидальная кремниевая кислота.
2
3
2
4
4
8. Абразивное зерно по п.7, отличающееся тем, что алюмосиликат представляет собой гель, образованный в результате поликонденсации из реакционноспособных AlOи SiO, с трехмерной сетью из SiO- и AlO-тетраэдров.
3
6
2
6
2
6
2
6
4
4
9. Абразивное зерно по п.2 или 3, отличающееся тем, что, по меньшей мере, один комплексный фторид щелочного металла выбран из группы NaAlF, KNaAlF, NaSiF, KSiF, NaBF и KBF.
10. Абразивное зерно по одному из пп.1-3, отличающееся тем, что связующее дополнительно содержит наполнители и/или вспомогательное абразивное средство, выбранное из группы сульфидов, фосфатов, карбонатов и/или галогенидов и/или сульфид, фосфат-, карбонат- и/или галогенидсодержащих комплексных соединений из группы элементов Na, Li, K, Mg, Ca, Al, Mn, Cu, Sn, Fe, Ti, Sb и/или Zn.
11. Абразивное зерно по п.1, отличающееся тем, что мелкозернистый неорганический порошок представляет собой оксидный пигмент.
12. Абразивное зерно по п.1, отличающееся тем, что покрытие содержит от примерно 0,002 до примерно 5,0 мас.% мелкозернистого неорганического порошка в расчете на необработанное абразивное зерно.
13. Абразивное зерно по п.12, отличающееся тем, что покрытие предпочтительно содержит от примерно 0,1 до примерно 2,0 мас.% мелкозернистого неорганического порошка в расчете на необработанное абразивное зерно.
14. Абразивное зерно по п.1, отличающееся тем, что связующее способно отверждаться при температуре ≤400°С.
15. Абразивное зерно по п.1, отличающееся тем, что оно пригодно для изготовления абразивных материалов, в частности, для изготовления абразивных материалов на подложке.
16. Способ получения абразивных зерен по одному из пп.1-15, включающий
смачивание абразивных зерен связующим в высокоэффективном смесителе;
смешение смоченных абразивных зерен с мелкозернистым неорганическим порошком;
перемешивание абразивных зерен с мелкозернистым неорганическим порошком до равномерного распределения порошка на поверхности абразивных зерен и
отверждение покрытия при температуре ≤400°С,
2
3
2
отличающийся тем, что используют связующее на основе алюмосиликата с молярным отношением AlO к SiO от 1:2 до 1:20, жидкого стекла и воды.
17. Способ по п.16, отличающийся тем, что используют связующее, которое дополнительно содержит, по меньшей мере, один комплексный фторид щелочного металла.
2
2
2
3
18. Способ по п.17, отличающийся тем, что используют связующее с химическим составом от примерно 5 до примерно 30 мас.% SiO, от примерно 60 до примерно 90 мас.% НО, от примерно 1 до примерно 10 мас.% AlO и от примерно 5 до 15 мас.% фторида щелочного металла.